"コーティングを有する移植可能な基材を含む医療用物品であって、前記コーティングが、カルボキシル化ポリ乳酸、又は、カルボキシル化ポリ乳酸を含有する部分を少なくとも一つ有するブロックコポリマーを含み、前記カルボキシル化ポリ乳酸が、式D:[式中、Xは、O、NH及びSからなる群より選択され、Rは、炭素数2~20の直鎖若しくは分枝アルキル基前記アルキル基は、置換されていないか又は置換されており、置換基は、ヒドロキシル、アミノ、スルフヒドリル、オキソ、カルボキシル、及びフェニル基から選択されるであるか、又はRは、フェニル基及び置換フェニル基からなる群より選択される芳香族基を含む]を有し、カルボキシル化ポリ乳酸の分子量が、約1,000~約20,000である、医療用物品。ステントである、請求項1に記載の医療用物品。前記ポリ乳酸が、ポリD-乳酸、ポリL-乳酸又はポリD,L-乳酸を含む、請求項1に記載の医療用物品。前記カルボキシル化ポリ乳酸が、式Cのヒドロキシ酸である、請求項1に記載の医療用物品。前記ヒドロキシ酸が、グリコール酸、2-ヒドロキシプロピオン酸、3-ヒドロキシプリオピオン酸、2,3-ジヒドロキシプロパン酸グリセリン酸、2-ヒドロキシ酪酸、3-ヒドロキシ酪酸、4-ヒドロキシ酪酸、ヒドロキブタン二酸リンゴ酸、2,3-ジヒドロキシブタン二酸、3-ヒドロキシ-2-オキソプロパン酸ヒドロキシピルバート、3-ヒドロキシ-2-メチルプロパン酸、3-ヒドロキシペンタン酸3-ヒドロキシ吉草酸、4-ヒドロキシペンタン酸、5-ヒドロキシペンタン酸、ジヒドロキシペンタン酸、2-ヒドロキシペンタン二酸α-ヒドロキシグルタル酸、2,3,4,5,及び6-ヒドロキシヘキサン酸、2,3,又は4-ヒドロキシメチル安息香酸、並びに2-フェニル-2-ヒドロキシ酢酸マンデル酸からなる群より選択される、請求項4に記載の医療用物品。前記カルボキシル化ポリ乳酸が、式Eを有する、請求項1に記載の医療用物品。前記カルボキシル化ポリ乳酸が、式Fを有する、請求項1に記載の医療用物品。前記ブロックコポリマーが、ジブロック-コポリマー、トリブロック-コポリマー、又はそれらの混合物を含む、請求項1に記載の医療用物品。前記ブロックコポリマーが、ジブロック-コポリマー、トリブロック-コポリマー、又はそれらの混合物を含む、請求項4に記載の医療用物品。前記ジブロック-コポリマー及び前記トリブロック-コポリマーが、少なくとも1つの生体適合性部分を含む、請求項8に記載の医療用物品。前記生体適合性部分が、ポリエチレンオキシド、ポリプロピレングリコール、ポリテトラメチレングリコール、ポリエチレンオキシド-co-プロピレンオキシド、ε-カプロラクトン、β-ブチロラクトン、δ-バレロラクトン、グリコリド、ポリN-ビニルピロリドン、ポリアクリルアミドメチルプロパンスルホン酸及びそれらの塩、ポリスチレンスルホナート、スルホン化デキストラン、ポリホスファゼン、ポリオルトエステル、ポリチロシンカルボナート、ヒアルロン酸又はそれらの誘導体、ポリエチレングリコールのヒアルロン酸とのコポリマー又はそれらの誘導体、ヘパリン、ポリエチレングリコールのヘパリンとのコポリマー、ポリL-リジン及びポリエチレングリコールのグラフトコポリマーからなる群より選択される、請求項10に記載の医療用物品。前記生体適合性部分が、ポリエチレングリコールである、請求項10に記載の医療用物品。前記コーティングが、生物学的に吸収可能なポリマーをさらに含む、請求項1に記載の医療用物品。前記生物学的に吸収可能なポリマーが、ポリヒドロキシブチラート、ポリヒドロキシバレラート、ポリヒドロキシブチラート-co-バレラート、ポリカプロラクトン、ポリラクチド-co-グリコリド、ポリエチレン-グリコール-ブロック-ポリブチレンテレフタラート、ポリエチレン-グリコール-ブロック-ポリブチレンテレフタラート-ブロック-ポリエチレン-グリコール、ポリブチレンテレフタラート-ブロック-ポリエチレン-グリコール-ブロック-ポリブチレンテレフタラート、ポリエチレン-グリコール-ブロック-ポリカプロラクトン、ポリエチレン-グリコール-ブロック-ポリカプロラクトン-ブロック-ポリエチレン-グリコール、ポリカプロラクトン-ブロック-ポリエチレン-グリコール-ブロック-ポリカプロラクトン、及びそれらのブレンドからなる群より選択される、請求項13に記載の医療用物品。生物学的に活性な薬剤がコーティングにさらに取り込まれている、請求項1に記載の医療用物品。医療用物品を製造する方法であって、移植可能な基材の少なくとも一部分にコーティングを設けるステップを含み、前記コーティングが、カルボキシル化ポリ乳酸又は少なくとも一部分がカルボキシル化ポリ乳酸を含むブロックコポリマーを含むポリマーを含み、カルボキシル化ポリ乳酸が、式D:[式中、Xは、O、NH及びSからなる群より選択され、Rは、炭素数2~20の直鎖若しくは分枝アルキル基前記アルキル基は、置換されていないか又は置換されており、置換基は、ヒドロキシル、アミノ、スルフヒドリル、オキソ、カルボキシル、及びフェニル基から選択されるであるか、又はRは、フェニル基及び置換フェニル基からなる群より選択される芳香族基を含む]を有し、前記カルボキシル化ポリ乳酸の分子量が、約1,000~約20,000である、方法。前記医療用物品がステントである、請求項16に記載の方法。前記ポリ乳酸が、ポリD-乳酸、ポリL-乳酸、又はポリD,L-乳酸を含む、請求項16に記載の方法。前記ブロックコポリマーが、ジブロック-コポリマー、トリブロック-コポリマー、又はそれらの混合物を含む、請求項16に記載の方法。前記ジブロック-コポリマー及び前記トリブロック-コポリマーが、少なくとも1つの生体適合性部分を含む、請求項19に記載の方法。前記生体適合性部分が、ポリエチレンオキシド、ポリプロピレングリコール、ポリテトラメチレングリコール、ポリエチレンオキシド-co-プロピレンオキシド、ε-カプロラクトン、β-ブチロラクトン、δ-バレロラクトン、グリコリド、ポリN-ビニルピロリドン、ポリアクリルアミドメチルプロパンスルホン酸及びそれらの塩、ポリスチレンスルホナート、スルホン化デキストラン、ポリホスファゼン、ポリオルトエステル、ポリチロシンカルボナート、ヒアルロン酸又はそれらの誘導体、ポリエチレングリコールのヒアルロン酸とのコポリマー又はそれらの誘導体、ヘパリン、ポリエチレングリコールのヘパリンとのコポリマー、ポリL-リジン及びポリエチレングリコールのグラフトコポリマーからなる群より選択される、請求項19に記載の方法。生物学的に吸収可能なポリマーを取り込むステップをさらに含む、請求項16に記載の方法。前記生物学的に吸収可能なポリマーが、ポリヒドロキシブチラート、ポリヒドロキシバレラート、ポリヒドロキシブチラート-co-バレラート、ポリカプロラクトン、ポリラクチド-co-グリコリド、ポリエチレン-グリコール-ブロック-ポリブチレンテレフタラート、ポリエチレン-グリコール-ブロック-ポリブチレンテレフタラート-ブロック-ポリエチレン-グリコール、ポリブチレンテレフタラート-ブロック-ポリエチレン-グリコール-ブロック-ポリブチレンテレフタラート、ポリエチレン-グリコール-ブロック-ポリカプロラクトン、ポリエチレン-グリコール-ブロック-ポリカプロラクトン-ブロック-ポリエチレングリコール、ポリカプロラクトン-ブロック-ポリエチレン-グリコール-ブロック-ポリカプロラクトン、及びそれらのブレンドからなる群より選択される、請求項22に記載の方法。前記コーティングに生物学的に活性な薬剤を取り込むステップをさらに含む、請求項16に記載の方法。3.実施例以下の実施例を、本発明の実施形態をさらに例示するために提供する。実施例1第1の組成物は、以下の成分を混合することにより調製することができる。a室温で固有の粘度約0.67dl/cm3を有するポリD,L-乳酸DLPLA約1.0質量~約15質量、例えば、約2.0質量、及びbその残りである、1,1,2-トリクロロエタンTCEとクロロホルムとの質量比が約4:1を有するTCE及びクロロホルムを含む溶媒ブレンド。第1の組成物は、GuidantCorporationから入手可能な裸の12mmVISIONステントの表面上で噴霧することにより適用し、乾燥させてプライマー層を形成することができる。スプレー剤塗布機は、フィード圧約0.2atm約3psi及び噴霧圧力約1.3atm約20psiを有する約60°Cで維持された0.014ファンノズルを有するものを用いることができる。プライマーは、約120°Cで約30分間焼き付け、乾燥プライマー層を得ることができる。プライマー層は、DLPLA約100μgを含有することができる。第2の組成物は、以下の成分を混合することにより調製することができる。aエベロリムス約0.05質量~約3.0質量、例えば、約2.0質量、及びcその残りである、アセトンとキシレンとの質量比が約2:3を有するアセトン及びキシレンを含む溶媒ブレンド。第2の組成物は、プライマー層を適用するために用いる同じ噴霧技法及び装置を用いてリザーバー層を形成するために、乾燥したプライマー層上に適用し、その後乾燥させ、例えば、約50°Cで約1時間焼き付け、乾燥リザーバー層を得ることができる。乾燥リザーバー層は、エベロリムス約120μgを含有することができる。第3の組成物は、以下の成分を混合することにより調製することができる。a室温で固有の粘度約0.67dl/cm3を有するDLPLA約1.0質量~約15質量、例えば、約2.0質量、及びbその残りである、TCEとクロロホルムとの質量比が約4:1を有するTCE及びクロロホルムを含む溶媒ブレンド。第3の組成物は、プライマー層及びリザーバー層を適用するために用いる同じ噴霧技法及び装置を用いてトップコート層を形成するために、乾燥させたリザーバー層上に適用し、その後、乾燥させ、例えば、約50°Cで約1時間焼き付け、乾燥トップコート層を得ることができる。乾燥トップコート層は、DLPLA約300μgを含有することができる。実施例212mmVISIONステントは、実施例1に記載されている通りコーティングすることができる。組成物は、以下の成分を混合することにより調製することができる。a約45モルのPBT単位と約55モルのPEG単位を有するPEG-PBT約1.0質量~約15質量、例えば、約2.0質量PEG単位の分子量は、約300ダルトンとなり得、PBTブロックの分子量は、約100,000ダルトンとなり得る、及びbその残りである、前述のTCE及びクロロホルムのブレンド。組成物は、乾燥したステントコーティング上に適用することができ、それによってステントは、プライマー層を適用するために用いる同じ噴霧技法及び装置を用いて仕上げ塗り層を形成するためにコーティングされ、その後乾燥させ、例えば、約50°Cで約1時間焼き付け、乾燥した仕上げ塗り層を得る。乾燥仕上げ塗り層は、PEG-PBT約150μgを含有することができる。実施例3ステントは、実施例1に記載されている通りプライマー層でコーティングすることができる。第1の組成物は、以下の成分を混合することにより調製することができる。aエベロリムス約0.05質量~約3.0質量、例えば、約0.7質量、b室温で固有の粘度約0.67dl/cm3を有するDLPLA約1.0質量~約15質量、例えば、約2.1質量、及びcその残りである、前述のTCE及びクロロホルムの、ブレンド。エベロリムスとDLPLAとの質量比は、約1:3となり得る。第1の組成物は、プライマー層を適用するために用いる同じ噴霧技法及び装置を用いてリザーバー層を形成するために乾燥したプライマー層上に適用し、その後乾燥させ、例えば、約50°Cで約1時間焼き付け、乾燥リザーバー層を得ることができる。乾燥リザーバー層は、エベロリムス約75μg及びDLPLA約225μgを含有することができる。第2の組成物は、以下の成分を混合することにより調製することができる。a室温で固有の粘度約0.67dl/cm3を有するDLPLA約1.0質量~約15質量、例えば、約2.0質量、及びbその残りである、前述のTCE及びクロロホルムのブレンド。第2の組成物は、プライマー層及びリザーバー層を適用するために用いる同じ噴霧技法及び装置を用いてトップコート層を形成するために、乾燥させたリザーバー層上に適用し、その後乾燥させ、例えば、約50°Cで約1時間焼き付け、乾燥トップコート層を得ることができる。乾燥トップコート層は、DLPLA約100μgを含有することができる。実施例4ステントは、リザーバー層において、DLPLAがBirminghamPolymers,Inc.から得ることができるカルボキシル化されたDLPLADLPLA-COOHで置換できることを除いて、実施例3に記載されている同じ手順に従ってコーティングすることができる。乾燥リザーバー層は、エベロリムス約75μg及びDLPLA-COOH約225μgを含有することができる。実施例5.DLPLA-PEG-DLPLAブロックコポリマーの合成分子量約3,400ダルトンを有するPEGジオール約33mmol及びアセトンから再結晶させたD,L-ラクチド約33モルを、フラスコに入れ、無水トルエンに溶解した。共沸蒸留を、真空下で2回行って、残りの水を除去した。PEG-ジオール及びD,L-ラクチドのブレンドを、真空下で約140°Cまで約10分間加熱した。真空は、約7Torr未満であった。温度を約140°Cで維持し、アルゴンをフラスコに導入し、フラスコ中のアルゴン雰囲気が維持されるように、第一スズオクトアート2滴、21ゲージ針の触媒量をPEG-ジオール及びD,L-ラクチドのブレンドに加えた。次いで、反応を約160°Cの温度で約10時間行った。得られたポリマーをアセトンに溶解し、メタノール中に沈殿させ、約60°Cで約72時間真空乾燥した。実施例6ステントは、実施例1に記載されている通りプライマー層でコーティングすることができる。第1の組成物は、以下の成分を混合することにより調製することができる。aエベロリムス約0.05質量~約3.0質量、例えば、約0.7質量、b実施例5に記載されているポリ乳酸-ブロック-ポリエチレングリコール-ブロック-ポリ乳酸DLPLA-PEG-DLPLA約1.0質量~約15質量、例えば、約2.1質量、及びcその残りである、前述のTCE及びクロロホルムのブレンド。エベロリムスとDLPLA-PEG-DLPLAとの質量比は、約1:3となり得る。第1の組成物は、プライマー層を適用するために用いる同じ噴霧技法及び装置を用いてリザーバー層を形成するために、乾燥したプライマー層上に適用し、その後乾燥させ、例えば、約50°Cで約1時間焼き付け、乾燥リザーバー層を得ることができる。乾燥リザーバー層は、エベロリムス約75μg及びDLPLA-PEG-DLPLA約225μgを含有することができる。第2の組成物は、以下の成分を混合することにより調製することができる。a実施例2に記載されているPEG-PBTブロックコポリマー約1.0質量~約15質量、例えば、約2.0質量、及びbその残りである、前述のTCE及びクロロホルムのブレンド。第2の組成物は、プライマー層及びリザーバーを適用するために用いる同じ噴霧技法及び装置を用いてトップコート層を形成するために、乾燥させたリザーバー層上に適用し、その後乾燥させ、例えば、約50°Cで約1時間焼き付け、乾燥トップコート層を得ることができる。乾燥トップコート層は、PEG-PBT約150μgを含有することができる。実施例7ステントは、実施例1に記載されている通りプライマー層でコーティングすることができる。第1の組成物は、以下の成分を混合することにより調製することができる。aエベロリムス約0.05質量~約3.0質量、例えば、約0.7質量、bDLPLA約1.0質量~約15質量、例えば、約2.1質量、cアミノ基PEG-ジアミンを有する両方の末端で終結したPEG約0.05質量~約3.0質量、例えば、約0.7質量、及びdその残りである、前述のTCE及びクロロホルムのブレンド。PEG-ジアミン付加体は、ジェファミンJEFFAMINEという商品名でHouston、TexasのHuntsmanChemicalCo.から得ることができる。エベロリムス、DLPLA、及びPEG-ジアミン間の質量比は、約1:3:1となり得る。第1の組成物は、プライマー層を適用するために用いる同じ噴霧技法及び装置を用いてリザーバー層を形成するために、乾燥したプライマー層上に適用し、その後乾燥させ、例えば、約50°Cで約1時間焼き付け、乾燥リザーバー層を得ることができる。乾燥リザーバー層は、エベロリムス約60μg、PEG-ジアミン約60μg及びDLPLA約180μgを含有することができる。次いで、トップコート層は、実施例6に記載されている通り乾燥したリザーバーで形成することができる。本発明の特定の実施形態を示し記載しており、それらのより広範な態様において本発明から逸脱することなく変更及び修正がなされ得ることは当業者には明らかである。したがって、添付した特許請求の範囲は、本発明の真の精神及び範囲内に入るように、それらの範囲内でかかるすべての変更及び修正を包含するものとする。本発明の実施形態には以下が含まれる。1.コーティングを有する移植可能な基材を含む医療用物品であって、コーティングが、ポリ乳酸の誘導体又は少なくとも一部分がポリ乳酸に由来するブロックコポリマーを含むポリマーを含む医療用物品。2.ステントである、実施形態1の医療用物品。3.ポリ乳酸が、ポリD-乳酸、ポリL-乳酸、又はポリD,L-乳酸を含む、実施形態1の医療用物品。4.ポリ乳酸の誘導体が、加水分解されたポリ乳酸、又はカルボキシル化されたポリ乳酸である、実施形態1の医療用物品。5.ブロックコポリマーが、ジブロック-コポリマー、トリブロック-コポリマー、又はそれらの混合物を含む、実施形態1の医療用物品。6.ジブロック-コポリマー及びトリブロック-コポリマーが、少なくとも1つの生体適合性部分を含む、実施形態5の医療用物品。7.生体適合性部分が、ポリエチレングリコールである、実施形態6の医療用物品。8.生体適合性部分が、ポリエチレンオキシド、ポリプロピレングリコール、ポリテトラメチレングリコール、ポリエチレンオキシド-co-プロピレンオキシド、ε-カプロラクトン、β-ブチロラクトン、δ-バレロラクトン、グリコリド、ポリN-ビニルピロリドン、ポリアクリルアミドメチルプロパンスルホン酸及びそれらの塩、ポリスチレンスルホナート、スルホン化デキストラン、ポリホスファゼン、ポリオルトエステル、ポリチロシンカルボナート、ヒアルロン酸又はそれらの誘導体、ポリエチレングリコールのヒアルロン酸とのコポリマー又はそれらの誘導体、ヘパリン、ポリエチレングリコールのヘパリンとのコポリマー、ポリL-リジン及びポリエチレングリコールのグラフトコポリマーからなる群より選択される、実施形態6の医療用物品。9.ジブロック-コポリマーが、次式を有するコポリマーである、実施形態5の医療用物品[式中、n及びmのそれぞれは、整数である]。10.nが約21~約278の間の値を有し、mが約11~約682の間の値を有する、実施形態9の医療用物品。11.トリブロック-コポリマーが、次式を有するコポリマーである、実施形態5の医療用物品。[式中、n、m、及びpのそれぞれは、整数である]。12.nが、約21~約278の間の値を有し、mが、約11~約682の間の値を有し、pが、約21~約278の間の値を有する、実施形態11の医療用物品。13.トリブロック-コポリマーが、次式を有するコポリマーである、実施形態5の医療用物品[式中、n、m、及びpのそれぞれが整数である]。14.nが、約21~約278の間の値を有し、mが約11~約682の間の値を有し、pが、約11~約682の間の値を有する、実施形態13の医療用物品。15.ジブロック-コポリマー及びトリブロック-コポリマーが、ポリ乳酸及びポリエチレングリコールの加水分解されたブロックコポリマーである、実施形態5の医療用物品。16.コーティングが、生物学的に吸収可能なポリマーをさらに含む、実施形態1の医療用物品。17.生物学的に吸収可能なポリマーが、ポリヒドロキシブチラート、ポリヒドロキシバレラート、ポリヒドロキシブチラート-co-バレラート、ポリカプロラクトン、ポリラクチド-co-グリコリド、ポリエチレン-グリコール-ブロック-ポリブチレンテレフタラート、ポリエチレン-グリコール-ブロック-ポリブチレンテレフタラート-ブロック-ポリエチレン-グリコール、ポリブチレンテレフタラート-ブロック-ポリエチレン-グリコール-ブロックポリブチレンテレフタラート、ポリエチレン-グリコール-ブロック-ポリカプロラクトン、ポリエチレン-グリコール-ブロック-ポリカプロラクトン-ブロック-ポリエチレン-グリコール、ポリカプロラクトン-ブロック-ポリエチレン-グリコール-ブロック-ポリカプロラクトン、及びそれらのブレンドからなる群より選択される、実施形態16の医療用物品。18.コーティングに取り込まれる生物学的に活性な薬剤をさらに含む、実施形態1の医療用物品。19.医療用物品を製造するための方法であって、移植可能な基材の少なくとも一部分にコーティングを堆積させるステップを含み、コーティングが、ポリ乳酸の誘導体又は少なくとも一部分がポリ乳酸に由来するブロックコポリマーを含むポリマーを含む方法。20.医療用物品がステントである、実施形態19の方法。21.ポリ乳酸が、ポリD-乳酸、ポリL-乳酸、又はポリD,L-乳酸を含む、実施形態19の方法。22.ポリ乳酸の誘導体を得るためにポリ乳酸を加水分解する又はカルボキシル化するステップをさらに含む、実施形態19の方法。23.ブロックコポリマーが、ジブロック-コポリマー、トリブロック-コポリマー、又はそれらの混合物を含む、実施形態19の方法。24.ジブロック-コポリマー及びトリブロック-コポリマーが、少なくとも1つの生体適合性部分を含む、実施形態23の方法。25.生体適合性部分が、ポリエチレン-グリコールである、実施形態24の方法。26.生体適合性部分が、ポリエチレンオキシド、ポリプロピレングリコール、ポリテトラメチレングリコール、ポリエチレンオキシド-co-プロピレンオキシド、ε-カプロラクトン、β-ブチロラクトン、δ-バレロラクトン、グリコリド、ポリN-ビニルピロリドン、ポリアクリルアミドメチルプロパンスルホン酸及びそれらの塩、ポリスチレンスルホナート、スルホン化デキストラン、ポリホスファゼン、ポリオルトエステル、ポリチロシンカルボナート、ヒアルロン酸又はそれらの誘導体、ポリエチレングリコールのヒアルロン酸とのコポリマー又はそれらの誘導体、ヘパリン、ポリエチレングリコールのヘパリンとのコポリマー、ポリL-リジン及びポリエチレングリコールのグラフトコポリマーからなる群より選択される、実施形態24の方法。27.ジブロック-コポリマーが、次式を有するコポリマーである、実施形態23の方法[式中、n及びmのそれぞれが整数である]。28.nが約21~約278の間の値を有し、mが約11~約682の間の値を有する、実施形態27の方法。29.トリブロック-コポリマーが、次式を有するコポリマーである、実施形態23の方法[式中、n、m、及びpのそれぞれが整数である]。30.nが、約21~約278の間の値を有し、mが、約11~約682の間の値を有し、pが、約21~約278の間の値を有する、実施形態29の方法。31.トリブロック-コポリマーが、次式を有するコポリマーである、実施形態23の方法[式中、n、m、及びpのそれぞれは、整数である]。32.nが、約21~約278の間の値を有し、mが、約11~約682の間の値を有し、pが、約11~約682の間の値を有する、実施形態31の方法。33.ジブロック-コポリマー及びトリブロック-コポリマーを加水分解してポリ乳酸及びポリエチレングリコールの加水分解されたブロックコポリマーを得るステップと、ポリ乳酸及びポリエチレングリコールの加水分解されたブロックコポリマーをコーティングに取り込むステップをさらに含む、実施形態23の方法。34.生物学的に吸収可能なポリマーを取り込むステップをさらに含む、実施形態19の方法。35.生物学的に吸収可能なポリマーが、ポリヒドロキシブチラート、ポリヒドロキシバレラート、ポリヒドロキシブチラート-co-バレラート、ポリカプロラクトン、ポリラクチド-co-グリコリド、ポリエチレン-グリコール-ブロック-ポリブチレンテレフタラート、ポリエチレン-グリコール-ブロック-ポリブチレンテレフタラート-ブロック-ポリエチレン-グリコール、ポリブチレンテレフタラート-ブロック-ポリエチレン-グリコール-ブロックポリブチレンテレフタラート、ポリエチレン-グリコール-ブロック-ポリカプロラクトン、ポリエチレン-グリコール-ブロック-ポリカプロラクトン-ブロック-ポリエチレングリコール、ポリカプロラクトン-ブロック-ポリエチレン-グリコール-ブロック-ポリカプロラクトン、及びそれらのブレンドからなる群より選択される、実施形態34の方法。36.コーティングに生物学的に活性な薬剤を取り込むステップをさらに含む、実施形態19の方法。"